ГРАНУЛЫ ИЗ ПОЛИВИНИЛБУТИРАЛЯ

1. Гранула из термопластического полимера, включающего пластифицированный поливинилбутираль и агент, препятствующий слипанию.
2. Гранула по п.1, в которой указанный агент, препятствующий слипанию, представляет собой амид жирной кислоты, отвечающий следующей общей формуле:
в которой R представляет собой сегмент, препятствующий слипанию, включающий углеводородную цепочку, содержащую приблизительно от 12 до 40 атомов углерода, и R' представляет собой H или углеводородную цепочку, содержащую приблизительно от 1 до 40 атомов углерода.
3. Гранула по п.2, в которой указанный амид жирной кислоты выбирают из группы, состоящей из амида эруковой кислоты, амида бегеновой кислоты, олеиламида пальмитиновой кислоты, стеариламида эруковой кислоты, эруциламида стеариновой кислоты, гидроксиамида стеариновой кислоты, диэтаноламида олеиновой кислоты, диэтаноламида стеариновой кислоты, полиэтиленгликольамида олеиновой кислоты, амида октадекановой кислоты и смесей вышеуказанных амидов.
4. Гранула по п.2, в которой указанный амид жирной кислоты представляет собой моноамид.
5. Гранула по п.2, в которой указанный амид жирной кислоты представляет собой вторичный моноамид.
6. Гранула по п.2, в которой указанный амид жирной кислоты составляет от 0,001 до 6,0% от массы указанной гранулы.
7. Гранула по п.2, в которой указанный амид жирной кислоты составляет от 0,01 до 0,6% от массы указанной гранулы.
8. Гранула по п.2, в которой указанный амид жирной кислоты составляет от 0,1 до 0,3% от массы указанной гранулы.
9. Гранула по п.2, в которой указанный амид жирной кислоты представляет собой N-олеиламид пальмитиновой кислоты.
10. Гранула по п.9, в которой указанный амид жирной кислоты составляет от 0,001 до 6,0% от массы указанной гранулы.
11. Гранула по п.9, в которой указанный амид жирной кислоты составляет от 0,01 до 0,6% от массы указанной гранулы.
12. Гранула по п.9, в которой указанный амид жирной кислоты составляет от 0,1 до 0,3% от массы указанной гранулы.
13. Гранула по п.2, причем масса указанной гранулы составляет от 0,1 мг до 5 г.
14. Гранула по п.2, причем масса указанной гранулы составляет от 0,5 мг до 0,5 г.
15. Гранула по п.1, в которой указанный агент, препятствующий слипанию, выбирают из группы, состоящей из бифункциональных агентов модифицирования поверхности и фторированных соединений.
16. Гранула по п.1, в которой указанный агент, препятствующий слипанию, составляет до 6% от массы указанной гранулы.
17. Гранула по п.1, причем масса указанной гранулы составляет от 0,1 мг до 5 г.
18. Гранула по п.1, причем масса указанной гранулы составляет от 0,5 мг до 0,5 г.
19. Способ изготовления гранулы из пластифицированного поливинилбутираля, включающий:
приготовление расплава, включающего поливинилбутираль, пластификатор и агент, препятствующий слипанию; и
формование указанной гранулы из указанного расплава.
20. Способ изготовления полимерного изделия, включающий:
приготовление гранулы из термопластического полимера, включающей пластифицированный поливинилбутираль и агент, препятствующий слипанию;
нагревание указанной гранулы до образования расплава и
использование указанного расплава для формования указанного изделия.
21. Ламинированное стекло, полученное способом, включающим следующие шаги:
получение гранулы, при этом гранула содержит поливинилбутираль и амидный агент, препятствующий слипанию, отвечающий следующей общей формуле:
в которой R представляет собой сегмент, препятствующий слипанию, включающий углеводородную цепочку, содержащую приблизительно от 12 до 40 атомов углерода, и R' представляет собой Н или углеводородную цепочку, содержащую приблизительно от 1 до 40 атомов углерода;
расплавление указанной гранулы для получения расплава;
экструдирование указанного расплава для получение промежуточного слоя и
ламинирование указанного промежуточного слоя между двумя листами стекла для формирования указанного ламинированного стекла.